(57)【要約】少ない分散剤の量で安定な分散体を得ることで、高屈折率の光学部材用硬化物を得ること、及び非常に高価であると同時に使用できる分散機も限られる小粒子径のメディアを使用せずに、固形分濃度が高い条件下で過分散することなく、分散工程時間を大幅に短縮することができる無機微粒子分散液の製造方法を提供すること。メディア式湿式分散機を用いた無機微粒子分散液の製造方法であって、下記（Ａ）〜（Ｄ）を湿式分散機に供給するに際し、少なくとも（Ｄ）を最後に供給することを特徴とする無機微粒子分散液の製造方法（Ａ）酸化ジルコニウムナノ粒子（Ｂ）シランカップリング剤（Ｃ）分散媒（Ｄ）分散剤及び、当該製法で得られた分散液を含有する硬化性組成物、その硬化物。【特許請求の範囲】
【請求項１】
メディア式湿式分散機を用いた無機微粒子分散液の製造方法であって、下記（Ａ）〜（Ｄ）を湿式分散機に供給するに際し、少なくとも（Ｄ）を最後に供給することを特徴とする無機微粒子分散液の製造方法。
（Ａ）酸化ジルコニウムナノ粒子
（Ｂ）シランカップリング剤
（Ｃ）分散媒
（Ｄ）分散剤
【請求項２】
分散液中の前記（Ａ）酸化ジルコニウムナノ粒子と前記（Ｄ）分散剤の合計質量の割合が２０質量％以上である請求項１に記載の無機微粒子分散液の製造方法。
【請求項３】
メディアの平均粒径が、５０〜５００μｍである請求項１又は２に記載の無機微粒子分散液の製造方法。
【請求項４】
前記（Ｄ）分散剤が、リン酸、カルボン酸、硫酸、或いはスルホン酸、又はそれらの塩である酸基を有するアニオン系の分散剤である請求項１〜３の何れか１項記載の無機微粒子分散液の製造方法。
【請求項５】
前記（Ｃ）分散媒の粘度が、２５℃において２００ｍＰａ・ｓ以下である請求項１〜４の何れか１項記載の無機微粒子分散液の製造方法。
【請求項６】
前記（Ｃ）分散媒が、有機溶剤、（メタ）アクリルモノマー、エポキシ系モノマー、及び（メタ）アクリレートオリゴマーからなる群から選ばれる１種以上の化合物である請求項１〜５の何れか１項記載の無機微粒子分散液の製造方法。
【請求項７】
前記（Ｂ）シランカップリング剤が、３−（メタ）アクリロイルオキシプロピルトリメトキシシラン、３−アクリロキシプロピルトリメトキシシラン、ビニルトリメトキシシラン、ビニルトリエトキシシラン、ｐ−スチリルトリメトキシシラン、又は３−メルカプトプロピルメチルジメトキシシランである請求項１〜６の何れか１項記載の無機微粒子分散液の製造方法。
【請求項８】
請求項１〜７の何れか１項記載の製造方法で得られる無機微粒子分散液を含むことを特徴とする硬化性組成物。
【請求項９】
請求項８に記載の硬化性組成物を硬化して得られることを特徴とする光学部材用の硬化物。
【発明の詳細な説明】
【技術分野】
【０００１】
本発明は、メディア式湿式分散機を用いた無機微粒子分散液の製造方法、本製造方法により得られる無機微粒子分散液を含む硬化性組成物、及び該硬化性組成物を硬化して得られる光学部材用の硬化物に関する。
【背景技術】
【０００２】
光学部材用の硬化物、例えば輝度向上用プリズムシートの場合、硬化樹脂層を高屈折率化することによってバックライトの正面輝度を向上させることができ、また、例えばフレネルレンズの場合、樹脂層を高屈折率とする程レンズパターンを浅くすることが可能なので、金型からの離型が容易となることにより生産性が向上できる等の由から、樹脂硬化物の高屈折率化が望まれている。【０００３】
このような光学部材用の硬化物、特に光学シートの製造方法としては、例えば、プレス法、切削法、押し出し法等を適用し、液晶向上用プリズムシート、プロジェクションテレビ用フレネルレンズ、レンチキュラーレンズ等を得る方法が提案されている（例えば、特許文献１参照。）。【０００４】
しかし、何れの製法も生産性が低いことから、現在は透明プラスチックシート等の透明シート状基材の上に活性エネルギー線硬化性組成物によりプリズム層、レンズ層等の光学樹脂層を形成する方法が利用されている。【０００５】
このような硬化性組成物に、高硬度および耐擦傷性を付与するために、シリカやジルコニア等の無機酸化物の粒子分散液の併用が記載されている（例えば、特許文献２参照）。【０００６】
また、ジルコニア粒子分散液を得る方法としては、透明分散させるためにアセチルアセトン系分散助剤を用いて、０．０５ｍｍ以上のメディアで分散する方法が記載されている（例えば、特許文献３参照）。当該法によれば、分散粒径の小さなジルコニア粒子分散液を得ることができるという。しかし、アセチルアセトン系分散助剤を用いた場合には、熱や光による劣化・着色を起こしやすい欠点を有する。【０００７】
メディア式湿式分散機に供給する各原料、即ち、酸化ジルコニウムナノ粒子、分散剤、分散媒、シランカップリング剤の中で、シランカップリング剤を最後に供給することを特徴とする無機微粒子分散液の製造方法についても提案されている（例えば、特許文献４参照。）。前記特許文献４の製造方法によれば、透明性が高く、熱に対しても安定で、耐黄変性にも優れる光学部材用硬化物の製造が可能となるという。しかし、この方法では、３０μｍ以下の小粒子径のメディアを使用し、且つ分散時の固形分濃度を低くするマイルドな分散条件にしないと過分散が起きるという問題がある。小さい粒子径のメディアは、非常に高価であると同時に使用できる分散機が限られる。また、小さい粒子径のメディアを使用したり、固形分濃度を低くしたりすると、分散効率が悪く、工程時間が著しく長くなってしまう。他に多量の分散剤を使用して分散する方法もあるが、得られる硬化組成物の屈折率が低くなるという問題点も内包する。【０００８】
分散機に供給する各原料、即ち、金属酸化物ナノ粒子の凝集体、分散剤、金属アルコキシド、溶媒を解砕する前に全て混合して分散する製造方法も提案されている（例えば、特許文献５参照）。前記特許文献５では、当該製法により、分散剤の量を減らすことが可能で、ブリードアウトや硬度低下といった問題を解決できると記載されているが、この方法では分散効率が悪く、工程時間が著しく長くなり、生産効率が低くなる問題がある。
【先行技術文献】
【特許文献】
【０００９】
【特許文献１】特開昭５７−８２０１８号公報
【特許文献２】特開２００３−１０５０３４号公報
【特許文献３】特開２００５−１８５９２４号公報
【特許文献４】特開２０１０−１８９５０６号公報
【特許文献５】特開２００９−２２１０７０号公報
【発明の概要】
【発明が解決しようとする課題】
【００１０】
本発明が解決しようとする課題は、上記背景技術に鑑み、少ない分散剤の量で安定な分散体を得ることで、高屈折率の光学部材用硬化物を得ることにある。【００１１】
同時に、非常に高価であると同時に使用できる分散機も限られる小粒子径のメディアを使用せずに、固形分濃度が高い条件下で過分散することなく、分散工程時間を大幅に短縮することができる無機微粒子分散液の製造方法を提供することにある。
【課題を解決するための手段】
【００１２】
本発明者らは、上記課題を解決するため鋭意検討を行った結果、メディア式湿式分散機を用い、酸化ジルコニウムナノ粒子を分散する際に、分散剤を最後に供給することで、上記課題を解決できることを見出した。【００１３】
即ち、本発明は、メディア式湿式分散機を用いた無機微粒子分散液の製造方法であって、下記（Ａ）〜（Ｄ）を湿式分散機に供給するに際し、少なくとも（Ｄ）を最後に供給することを特徴とする無機微粒子分散液の製造方法を提供するものである。
（Ａ）酸化ジルコニウムナノ粒子
（Ｂ）シランカップリング剤
（Ｃ）分散媒
（Ｄ）分散剤【００１４】
更に、本発明は、当該製造方法により製造される無機微粒子分散液を含む硬化性組成物、及び該硬化性組成物を硬化して得られる光学部材用に好適な硬化物を提供するものである。
【発明の効果】
【００１５】
本発明によれば、上記特徴を有する製造方法を提供することにより、少ない分散剤の量であっても安定な分散体を得ることで、高屈折率の光学部材用硬化物を得ることができる。【００１６】
また、該製造方法は、非常に高価であると同時に使用できる分散機も限られる小粒子径のメディアを使用せずに、固形分濃度が高い条件下で過分散することなく、分散工程時間を大幅に短縮することが可能になる。
【発明を実施するための形態】
【００１７】
以下、本発明を詳細に説明する。
本発明に用いられるメディア式湿式分散機は、通常公知のものを制限なく使用することができる。このような分散機としては、例えば、ビーズミル（アシザワファインテック株式会社製スターミルＬＭＺ−０１５、寿工業（株）製ウルトラアペックスミルＵＡＭ−０１５等）を挙げることができるが、本発明に使用されるメディア式湿式分散機はこれに限らない。
【００１８】
本発明に使用されるメディアは、通常公知のビーズであれば特に制限はないが、好ましくは、ジルコニア、アルミナ、シリカ、ガラス、炭化珪素、窒化珪素を例示できる。メディアの平均粒径としては、５０〜５００μｍが好ましく、１００〜２００μｍのメディアがより好ましい。粒子径が５０μｍ以上であれば、原料粉に対する衝撃力が適正であり、分散に過度な時間を要しない。一方、メディアの粒子径が５００μｍ以下であれば、原料粉に対する衝撃力が適正であることから、分散された粒子の表面エネルギーの増大を抑制でき、再凝集を防止できる。
【００１９】
また、原料粉の粉砕初期に、衝撃力の大きい大粒径のメディアを使用し、分散された粒子の粒径が小さくなってから、再凝集のおきにくい小粒径のメディアを使用する２段階の方法により、分散工程時間を短くすることもできる。
【００２０】
また、メディアは、得られる分散液の光透過度の低下を抑制できる観点より、十分に研磨したものを使用することが望ましい。
【００２１】
本発明で使用する（Ａ）酸化ジルコニウムナノ粒子としては、通常公知のものを用いることができ、粒子の形状は、特に限定されるものではないが、例えば、球状、中空状、多孔質状、棒状、板状、繊維状、又は不定形であり、好ましくは球状である。また、一次粒径は、１〜５０ｎｍものが好ましく、特に１〜３０ｎｍのものが好ましい。結晶構造も特に限定されないが、単斜晶系が好ましい。
【００２２】
本発明で使用する（Ｂ）シランカップリング剤としては、下記のものを挙げることができるが、これらに限らない。
【００２３】
（メタ）アクリロイルオキシ系のシランカップリング剤としては、３−（メタ）アクリロイルオキシプロピルトリメチルシラン、３−（メタ）アクリロイルオキシプロピルメチルジメトキシシラン、３−（メタ）アクリロイルオキシプロピルトリメトキシシラン、３−（メタ）アクリロイルオキシプロピルメチルジエトキシシラン、３−（メタ）アクリロイルオキシプロピルトリエトキシシランが例示される。アクリロキシ系のシランカップリング剤としては、３−アクリロキシプロピルトリメトキシシランが例示される。
【００２４】
ビニル系のシランカップリング剤としては、アリルトリクロロシラン、アリルトリエトキシシラン、アリルトリメトキシシラン、ジエトキシメチルビニルシラン、トリクロロビニルシラン、ビニルトリクロルシラン、ビニルトリメトキシシラン、ビニルトリエトキシシラン、ビニルトリス（２−メトキシエトキシ）シランが例示される。
【００２５】
エポキシ系のシランカップリング剤としては、ジエトキシ（グリシディルオキシプロピル）メチルシラン、２−（３、４エポキシシクロヘキシル）エチルトリメトキシシラン、３−グリシドキシプロピルトリメトキシシラン、３−グリシドキシプロピルメチルジエトキシシラン、３−ブリシドキシプロピルトリエトキシシランが例示される。スチレン系のシランカップリング剤としては、ｐ−スチリルトリメトキシシランが例示される。
【００２６】
アミノ系のシランカップリング剤としては、Ｎ−２（アミノエチル）３−アミノプロピルメチルジメトキシシラン、Ｎ−２（アミノエチル）３−アミノプロピルトリメトキシシラン、Ｎ−２（アミノエチル）３−アミノプロピルトリエトキシシラン、３−アミノプロピルトリメトキシシラン、３−アミノプロピルトリエトキシシラン、３−トリエトキシシリル−Ｎ−（１、３−ジメチル−ブチリデン）プロピルアミン、Ｎ−フェニル−３−アミノプロピルトリメトキシシランが例示される。
【００２７】
ウレイド系のシランカップリング剤としては、３−ウレイドプロピルトリエトキシシランが例示される。クロロプロピル系のシランカップリング剤としては、３−クロロプロピルトリメトキシシランが例示される。メルカプト系のシランカップリング剤としては、３−メルカプトプロピルメチルジメトキシシラン、３−メルカプトプロピルトリメトキンシランが例示される。スルフィド系のシランカップリング剤としては、ビス（トリエトキシシリルプロピル）テトラスルファイドが例示される。イソシアネート系のシランカップリング剤としては、３−イソシアネートプロピルトリエトキシシランが例示される。アルミニウム系カップリング剤としては、アセトアルコキシアルミニウムジイソプロピレートが例示される。
【００２８】
このようなシランカップリング剤の中でも、（メタ）アクリロイルオキシ基、グリシジル基、エポキシシクロヘキシル基を有するものが好ましく、特に３−（メタ）アクリロイルオキシプロピルトリメトキシシランが最も好ましい。
【００２９】
本発明で用いる（Ｃ）分散媒は、前記（Ａ）酸化ジルコニウムナノ粒子を分散させるものであれば特に制限はないが、２５℃における粘度が２００ｍＰａ・ｓ以下の有機溶剤、（メタ）アクリルモノマー、又は（メタ）アクリレートオリゴマーを単独で、あるいは、これらを組み合わせて用いることが好ましい。
【００３０】
２５℃における粘度が２００ｍＰａ・ｓ以下であれば、分散時の粘度が適正であることにより、分散機におけるメディアを分離することが容易となる。なお、本発明における粘度の測定は、通常公知の方法により測定でき、用いられる測定器としては、Ｂ型粘度計を挙げることができる。
【００３１】
前記有機溶剤としては、好ましくは、例えばエタノール、イソプロパノール、ブタノール、シクロヘキサノール、メチルエチルケトン、メチルイソブチルケトン、シクロヘキサノン、酢酸エチル、酢酸プロピル、酢酸ブチル、メチルセロソルブ、セロソルブ、ブチルセロソルブ、セロソルブアセテート、テトラヒドロフラン、１，４−ジオキサン、ｎ−ヘキサン、シクロペンタン、トルエン、キシレン、Ｎ，Ｎ−ジメチルホルムアミド、Ｎ，Ｎ−ジメチルアセトアミド、ジクロロメタン、トリクロロエタン、トリクロロエチレン、ハイドロフルオロエーテル等を挙げることができる。
【００３２】
前記（メタ）アクリルモノマーとしては、特に、フェノキシエチルアクリレート、フェノキシ２−メチルエチルアクリレート、フェノキシエトキシエチルアクリレート、３−フェノキシ−２−ヒドロキシプロピルアクリレート、２−フェニルフェノキシエチルアクリレート、ベンジルアクリレート、フェニルアクリレート、フェニルベンジルアクリレート、パラクミルフェノキシエチルアクリレート等の、芳香環含有アクリレートは屈折率が高く、好ましく用いることができる。
【００３３】
また、２−アクリロイロキシエチルヘキサヒドロフタレート、シクロヘキシルアクリレート、ジシクロペンタニルアクリレート、テトラヒドロフルフリルアクリレート、ジシクロペンタニルメタクリレート、イソボニルメタクリレート等の脂環骨格含有アクリレートはアッベ数が高く、光学材料として好ましく用いることができる。
【００３４】
また、メチル（メタ）アクリレート、オクチル（メタ）アクリレート、イソステアリル（メタ）アクリレート、ヒドロキシエチル（メタ）アクリレート、ヒドロキシエチル（メタ）アクリレート、エチレンオキシド変性アルキル（メタ）アクリレート、プロピレンオキシド変性アルキル（メタ）アクリレート、ヒドロキシエチル（メタ）アクリレート、ヒドロキシプロピル（メタ）アクリレートなどの単官能アルキル（メタ）アクリレートは低粘度であり、好ましく用いることができる。
【００３５】
また、（ポリ）エチレングリコールジ（メタ）アクリレート、（ポリ）プロピレングリコールジ（メタ）アクリレート、ネオペンチルグリコールジ（メタ）アクリレート、１，６−ヘキサンジオールジ（メタ）アクリレート、１，９−ノナンジオールジ（メタ）アクリレート等の２官能（メタ）アクリレートや、グリセロールトリ（メタ）アクリレート、トリメチロールプロパントリ（メタ）アクリレート、リン酸トリ（メタ）アクリレート、ペンタエリスリトールテトラ（メタ）アクリレート等の３，４官能（メタ）アクリレートおよびそれらのエチレンオキサイド、プロピレンオキサイド変性品は硬化物の高度を向上することができ、好ましく用いられる。
【００３６】
これらの（メタ）アクリルモノマーは、液状であって粘度が２００ｍＰａ・ｓ以上のものや室温において固体の（メタ）アクリルモノマーであっても、液状低粘度の（メタ）アクリルモノマーあるいは有機溶剤で希釈した混合物として、粘度を２００ｍＰａ・ｓ以下に低減して使用することも可能である。
【００３７】
また、本発明の（Ｃ）分散媒として、エポキシ系モノマーも使用することができる。特に、ブチルグリシジルエーテル、エチレングリコールジグリシジルエーテル、プロピレングリコールジグリシジルエーテル、ネオペンチルグリコールジグリシジルエーテル、トリメチロールプロパントリグリシジルエーテルなどのエポキシ化合物や、３，４−エポキシシクロヘキセニルメチル−３’，４’−エポキシシクロヘキセンカルボキシレート、１，２−エポキシ−４−ビニルシクロヘキサン、１，２：８，９ジエポキシリモネン、３，４−エポキシシクロヘキシルメチルメタアクリレートなどのシクロヘキセンオキシド化合物は好ましく用いることができる。
【００３８】
前記（メタ）アクリレートオリゴマーとしては、例えば、エポキシ（メタ）アクリレート、ウレタン（メタ）アクリレートがあげられる。
【００３９】
エポキシ（メタ）アクリレートとしては、例えば、分子構造中に芳香環骨格及びエポキシ基を有する化合物に、（メタ）アクリロイル基及びカルボキシル基を有する単量体を付加反応させて得られるエポキシ（メタ）アクリレートが挙げられる。分子構造中に芳香環骨格を有することで屈折率の高い化合物となる。
【００４０】
ウレタン（メタ）アクリレートとしては、例えば、ポリイソシアネート化合物と、分子構造中に水酸基を一つ有する（メタ）アクリレート化合物とを反応させて得られるウレタン（メタ）アクリレートや、ポリイソシアネート化合物と、分子構造中に水酸基を一つ有する（メタ）アクリレート化合物と、ポリオール化合物とを反応させて得られるウレタン（メタ）アクリレートが挙げられる。
【００４１】
前記ウレタン（メタ）アクリレートは、分子構造中に芳香環骨格を導入することで、屈折率の高い化合物となる。前記ポリイソシアネート化合物及び前記分子構造中に水酸基を一つ有する（メタ）アクリレート化合物のどちらか一方又は両方に、分子構造中に芳香環骨格を有するものを用いて得ることができる。
【００４２】
これらの（メタ）アクリレートオリゴマーは、液状であって粘度が２００ｍＰａ・ｓ以上のものや室温において固体の（メタ）アクリレートオリゴマーであっても、液状低粘度の（メタ）アクリルモノマーあるいは有機溶剤で希釈した混合物として、粘度を２００ｍＰａ・ｓ以下に低減して使用することも可能である。
【００４３】
本発明では、無機微粒子分散液の製造工程においては、（Ａ）酸化ジルコニウムナノ粒子、（Ｂ）シランカップリング剤、（Ｃ）分散媒を順次混合し、或いは一括で混合して得られた混合物に（Ｄ）分散剤を供給することに特徴を有する。前記（Ａ）〜（Ｃ）を分散機に供給する順番は特に限定はない。
【００４４】
前記（Ｄ）分散剤は、（Ａ）酸化ジルコニウムナノ粒子と親和性を有する基を含む化合物であれば、特に限定されないが、好ましい分散剤としては、カルボン酸、硫酸、スルホン酸或いはリン酸、又はそれらの塩等の酸基を有するアニオン系の分散剤を挙げることができる。これらの中でも好ましくは、リン酸エステル系分散剤である。前記（Ｄ）分散剤の使用量に関しては、特に限定されるものではないが、（Ａ）酸化ジルコニウムナノ粒子に対して、０．１〜３０質量％、好ましくは０．５〜１５質量％であり、従来必要とされている分散剤の使用量よりも少ない量であっても、安定性が良好な分散液を得ることができる。
【００４５】
また得られる分散液において、前記（Ａ）酸化ジルコニウムナノ粒子と前記（Ｄ）分散剤の合計質量の割合が、２０質量％以上であることが、後述する硬化性組成物を調製する際に取り扱いが良好であると共に、分散工程時間の短縮が可能な上、分散液の安定性にも優れる点から好ましく、特に２５質量％〜３５質量％の範囲になるように調整することが好ましい。
【００４６】
本発明の硬化性組成物は、前述の本発明の製造方法により得られる無機微粒子分散液を含むことを特徴とするものである。
【００４７】
本発明の硬化性組成物としては、本発明により得られる無機微粒子分散液を含み、更に、反応性基を有しても良い樹脂、フィラー、溶剤、光重合開始剤、増感剤、重合開始剤、エポキシ硬化剤および硬化促進剤、レベリング剤、密着助剤、離型剤、滑剤、紫外線吸収剤、酸化防止剤、熱安定剤等を含んでいてもよい
【００４８】
本発明の硬化性組成物は、熱又は活性エネルギー線にて硬化させることができる。前記活性エネルギー線は、本発明の硬化性組成物が硬化を起こす活性エネルギー線であれば特に制限なく用いることができるが、特に紫外線を用いることが好ましい。
【００４９】
紫外線の発生源としては、蛍光ケミカルランプ、ブラックライト、低圧、高圧、超高圧水銀ランプ、メタルハライドランプ、太陽光線などがある。紫外線の照射強度は、終始一定の強度でも行って良いし、硬化途中で強度を変化させることにより、硬化後の物性を微調整することもできる。
【００５０】
紫外線の他、活性エネルギー線として、例えば可視光線、電子線類の活性エネルギー線も用いることができる。本発明の硬化性組成物は、２００〜４００ｎｍに固有の分光感度を有しており、光重合開始剤不在下に、通常用いられるエネルギー線の有するエネルギー、例えば、２０ｍＷ／ｃｍ２のエネルギー数値を挙げることができるが、これに限られない。
【００５１】
本発明の硬化性組成物は、光重合開始剤不存在下に、紫外線又は可視光線の照射により硬化するが、硬化反応をより効率的に行なうために、種々の光重合開始剤を添加して硬化させることもできる。光重合開始剤としては、分子内結合開裂型と分子内水素引き抜き型の２種に大別できる。
【００５２】
前記分子内結合開裂型の光重合開始剤としては、例えば、ジエトキシアセトフェノン、２−ヒドロキシ−２−メチル−１−フェニルプロパン−１−オン、ベンジルジメチルケタール、１−（４−イソプロピルフェニル）−２−ヒドロキシ−２−メチルプロパン−１−オン、４−（２−ヒドロキシエトキシ）フェニル−（２−ヒドロキシ−２−プロピル）ケトン、１−ヒドロキシシクロヘキシル−フェニルケトン、２−メチル−２−モルホリノ（４−チオメチルフェニル）プロパン−１−オン、２−ベンジル−２−ジメチルアミノ−１−（４−モルホリノフェニル）−ブタノンの如きアセトフェノン系；ベンゾイン、ベンゾインメチルエーテル、ベンゾインイソプロピルエーテルの如きベンゾイン類；２，４，６−トリメチルベンゾインジフェニルホスフィンオキシドの如きアシルホスフィンオキシド系；ベンジル、メチルフェニルグリオキシエステル、などが挙げられる。
【００５３】
一方、分子内水素引き抜き型の光重合開始剤としては、例えば、ベンゾフェノン、ｏ−ベンゾイル安息香酸メチル−４−フェニルベンゾフェノン、４，４′−ジクロロベンゾフェノン、ヒドロキシベンゾフェノン、４−ベンゾイル−４′−メチル−ジフェニルサルファイド、アクリル化ベンゾフェノン、３，３′，４，４′−テトラ（ｔ−ブチルペルオキシカルボニル）ベンゾフェノン、３，３′−ジメチル−４−メトキシベンゾフェノンの如きベンゾフェノン系；２−イソプロピルチオキサントン、２，４−ジメチルチオキサントン、２，４−ジエチルチオキサントン、２，４−ジクロロチオキサントンの如きチオキサントン系；ミヒラ−ケトン、４，４′−ジエチルアミノベンゾフェノンの如きアミノベンゾフェノン系；１０−ブチル−２−クロロアクリドン、２−エチルアンスラキノン、９，１０−フェナンスレンキノン、カンファーキノン、などが挙げられる。
【００５４】
これらの光重合開始剤を使用する場合の配合量は、硬化性組成物の０．０１〜１０質量％の範囲が好ましい。
【００５５】
また、本発明の硬化性組成物は、硬化反応をより効率的に行なうために、光増感剤を併用することもできる。そのような光増感剤としては、例えば、トリエタノールアミン、メチルジエタノールアミン、トリイソプロパノールアミン、４−ジメチルアミノ安息香酸メチル、４−ジメチルアミノ安息香酸エチル、４−ジメチルアミノ安息香酸イソアミル、安息香酸（２−ジメチルアミノ）エチル、４−ジメチルアミノ安息香酸（ｎ−ブトキシ）エチル、４−ジメチルアミノ安息香酸２−エチルヘキシルの如きアミン類が挙げられる。
【００５６】
光増感剤を使用する場合の配合量は、硬化性組成物中、０．０１〜１０質量％の範囲が好ましい。さらに、本発明の硬化性組成物には、用途に応じて、非反応性化合物、無機充填剤、有機充填剤、カップリング剤、粘着付与剤、消泡剤、レベリング剤、可塑剤、酸化防止剤、紫外線吸収剤、難燃剤、顔料、染料などを適宜併用することもできる。
【００５７】
本発明で得られる硬化物は、光学用部材として、例えば、プラスチックレンズ、輝度向上フィルム（プリズムシート）、フィルム型液晶素子、タッチパネル、プラスチック光学部品等の反射防止膜等に好ましく用いることができる。
【実施例】
【００５８】
以下に、実施例および比較例をもって本発明をより詳しく説明する。【００５９】
実施例１
酸化ジルコニウムナノ粒子の粉体（商品名：ＵＥＰ−１００、第一稀元素化学工業株式会社製、一次粒子径１１ｎｍ）１６６．５ｇ、３−（メタ）アクリロイルオキシプロピルトリメトキシシラン（商品名：ＫＢＭ−５０３、信越化学工業株式会社製）２５．０ｇ、メチルエチルケトン（以下、ＭＥＫ）４１５．５ｇを混合し、分散攪拌機で３０分間攪拌し、粗分散を行った。得られた混合液を、メディア式湿式分散機であるアシザワファインテック株式会社製スターミルＬＭＺ−０１５で粒子径１００μｍのジルコニアビーズを用いて分散処理した。途中の粒子径を確認しながら、滞留時間１００分の分散処理を行った後、分散剤（商品名：ＤＩＳＰＥＲＢＹＫ−１１１、ビックケミー社製、燐酸エステル系）１７．５ｇを添加混合して、更に２０分間の分散処理により実施例１の分散液を得た。尚、分散剤を添加していない途中のサンプルの粒子径測定は、規定量の分散剤を添加し、攪拌した後に行った。【００６０】
実施例２
実施例１の分散剤をディスパロンＰＷ−３６（楠本化成株式会社製、燐酸エステル系）１６．７ｇに変更した以外は実施例１と同じ条件で分散処理を行った。【００６１】
実施例３
実施例１のシランカップリング剤を３３．３g、分散剤を２６．２gに変更した以外は、実施例１と同じ条件で分散処理を行った。【００６２】
比較例１
酸化ジルコニウムナノ粒子の粉体（商品名：ＵＥＰ−１００、第一稀元素化学工業株式会社製、一次粒子径１１ｎｍ）１６６．５ｇ、３−（メタ）アクリロイルオキシプロピルトリメトキシシラン（商品名：ＫＢＭ−５０３、信越化学工業株式会社製）２５．０ｇ、分散剤（商品名：ＤＩＳＰＥＲＢＹＫ−１１１、ビックケミー社製）１７．５ｇ、ＭＥＫ４１５．５ｇを混合し、分散攪拌機で３０分間攪拌し、粗分散を行った。得られた混合液を、メディア式湿式分散機であるアシザワファインテック株式会社製スターミルＬＭＺ−０１５で粒子径１００μｍのジルコニアビーズを用いて分散処理した。途中の粒子径を確認しながら分散処理を進めたが、処理２００分後の粒子径が増大し過分散となった。【００６３】
比較例２
比較例１のシランカップリング剤を３３．３g、分散剤を２６．２gに変更した以外は、比較例１と同じ条件で分散処理を行った。滞留時間４００分の分散処理により比較例２の分散液を得た。【００６４】
比較例３
酸化ジルコニウムナノ粒子の粉体（商品名：ＵＥＰ−１００、第一稀元素化学工業株式会社製、一次粒子径１１ｎｍ）１６６．５ｇ、分散剤（商品名：ＤＩＳＰＥＲＢＹＫ−１１１、ビックケミー社製）１７．５ｇ、ＭＥＫ４１５．５ｇを混合し、分散攪拌機で３０分間攪拌し、粗分散を行った。得られた混合液を、メディア式湿式分散機であるアシザワファインテック株式会社製スターミルＬＭＺ−０１５で粒子径１００μｍのジルコニアビーズを用いて分散処理した。分散処理開始直後から６０分にかけて、３−メタクロキシプロピルトリメトキシシラン（商品名：ＫＢＭ−５０３、信越化学工業株式会社製）２５．０ｇを一定速度で添加混合して、分散処理を続けた。途中の粒子径を確認しながら分散処理を進めたが、処理２５０分後の粒子径が増大し過分散となった。【００６５】
測定例＜分散液中の酸化ジルコニウムナノ粒子の分散粒径測定＞
作製１日後（２５℃保管）の分散液中の酸化ジルコニウムナノ粒子の分散粒径を、大塚電子株式会社製の粒度分布測定装置ＥＬＳＺ−１０００を用いて２５℃で測定した。分散液と同等の分散媒で酸化ジルコニウム濃度０．１質量％に希釈して、メジアン径を体積基準で測定した。【００６６】
注１）酸化ジルコニウムナノ粒子：ＵＥＰ−１００
注２）ディスパロンＰＷ−３６（商品名、楠本化成株式会社製）
注３）ＤＩＳＰＥＲＢＹＫ−１１１（商品名、ビックケミー社製）
注４）ＫＢＭ−５０３（商品名、信越化学工業株式会社製）【００６７】
【表１】
2016093014.tif 000002
【００６８】
実施例４：硬化性組成物（１）の調製
実施例１で作製した酸化ジルコニウムの分散液９３．７質量部にＵＶモノマーとして、フルオレンアクリレート（商品名：ＯＧＳＯＬ  ＥＡ−０２００、大阪ガスケミカル株式会社製）４．７質量部、２−フェニルフェノキシアクリレート（商品名：Ｍ１１４２、Ｍｉｗｏｎ  Ｓｐｅｃｉａｌｔｙ  Ｃｈｅｍｉｃａｌ社製）２０．５質量部を加え、エバポレーターで揮発成分を減圧除去した。この得られた組成物に光重合開始剤として、２，４，６−トリメチルベンゾイルフェニルフォスフィンオキサイド（ＬＵＣＩＲＩＮ  ＴＰＯ、ＢＡＳＦ社製）１．６質量部、１−ヒドロキシシクロヘキシル−フェニルケトン（商品名：イルガキュア１８４、ＢＡＳＦ社製）０．５質量部を添加して光硬化性組成物（１）を調製した。【００６９】
実施例５：硬化性組成物（２）の調製
実施例２で作製した酸化ジルコニウムの分散液９３．６質量部を用いて、実施例４と同様にして光硬化性組成物（２）を調製した。【００７０】
実施例６：硬化性組成物（３）の調製
実施例３で作製した酸化ジルコニウムの分散液９６．３質量部を用いて、実施例４と同様にして光硬化性組成物（３）を調製した。【００７１】
比較例４：硬化性組成物（４）の調製
比較例２で作成した酸化ジルコニウムの分散液９６．３質量部を用いて、実施例４と同様にして光硬化性組成物（４）を調製した。【００７２】
実施例７：硬化物（１）の作製
実施例４で得た光硬化性組成物（１）をガラス基板にアプリケーターで塗装し、空気中、１２０Ｗ／ｃｍ高圧水銀ランプにて１０００ｍＪ／ｃｍ２で光硬化して厚さ約１００μｍの硬化膜（１）を得た。【００７３】
実施例８〜９
実施例７と同様にして、実施例５、６において得られた光硬化性組成物（２）、（３）を用いて、それぞれ硬化膜（２）、（３）を得た。【００７４】
比較例５
実施例７と同様にして、比較例４において得られた光硬化性組成物（４）を用いて、硬化膜（４）を得た。【００７５】
硬化物の屈折率および透明性の測定方法
上記で得られた硬化物（硬化膜）について、アッベ屈折率計によって屈折率を、ヘーズメータで透明性を測定した。結果を、表２に示した。【００７６】
【表２】
2016093014.tif 000003
【産業上の利用可能性】
【００７７】
本発明の製造方法により得られる無機微粒子分散液は、熱又は紫外線照射等により高屈折率を有する硬化物とすることができ、当該硬化物は光学用部材として好適に用いることができる。
【手続補正書】
【提出日】平成28年3月24日(2016.3.24)
【手続補正１】
【補正対象書類名】特許請求の範囲
【補正対象項目名】全文
【補正方法】変更
【補正の内容】
【特許請求の範囲】
【請求項１】
メディア式湿式分散機を用いた無機微粒子分散液の製造方法であって、下記（Ａ）〜（Ｄ）を湿式分散機に供給するに際し、少なくとも（Ｄ）を最後に供給することを特徴とする無機微粒子分散液の製造方法。
（Ａ）酸化ジルコニウムナノ粒子
（Ｂ）シランカップリング剤
（Ｃ）分散媒
（Ｄ）リン酸、カルボン酸、硫酸、或いはスルホン酸、又はそれらの塩である酸基を有するアニオン系の分散剤
【請求項２】
分散液中の前記（Ａ）酸化ジルコニウムナノ粒子と前記（Ｄ）分散剤の合計質量の割合が２０質量％以上である請求項１に記載の無機微粒子分散液の製造方法。
【請求項３】
メディアの平均粒径が、５０〜５００μｍである請求項１又は２に記載の無機微粒子分散液の製造方法。
【請求項４】
前記（Ｃ）分散媒の粘度が、２５℃において２００ｍＰａ・ｓ以下である請求項１〜４の何れか１項記載の無機微粒子分散液の製造方法。
【請求項５】
前記（Ｃ）分散媒が、有機溶剤、（メタ）アクリルモノマー、エポキシ系モノマー、及び（メタ）アクリレートオリゴマーからなる群から選ばれる１種以上の化合物である請求項１〜５の何れか１項記載の無機微粒子分散液の製造方法。
【請求項６】
前記（Ｂ）シランカップリング剤が、３−（メタ）アクリロイルオキシプロピルトリメトキシシラン、３−アクリロキシプロピルトリメトキシシラン、ビニルトリメトキシシラン、ビニルトリエトキシシラン、ｐ−スチリルトリメトキシシラン、又は３−メルカプトプロピルメチルジメトキシシランである請求項１〜６の何れか１項記載の無機微粒子分散液の製造方法。
【請求項７】
請求項１〜６の何れか１項記載の製造方法で得られる無機微粒子分散液を含む硬化性組成物を硬化させる、光学部材用硬化物の製造方法。
【手続補正書】
【提出日】平成28年7月13日(2016.7.13)
【手続補正１】
【補正対象書類名】特許請求の範囲
【補正対象項目名】全文
【補正方法】変更
【補正の内容】
【特許請求の範囲】
【請求項１】
メディア式湿式分散機を用いた無機微粒子分散液の製造方法であって、下記（Ａ）〜（Ｄ）を必須の原料とし、下記工程１及び工程２を有する無機微粒子分散液の製造方法。
（Ａ）酸化ジルコニウムナノ粒子
（Ｂ）シランカップリング剤
（Ｃ）分散媒
（Ｄ）リン酸、カルボン酸、硫酸、或いはスルホン酸、又はそれらの塩である酸基を有するアニオン系の分散剤
工程１:前記（Ａ）〜（Ｃ）成分を含有する反応原料をメディア式湿式分散機に投入して分散させる工程
工程２：工程１の後、前記（Ｄ）成分を含有する反応原料をメディア式湿式分散機に投入して分散させる工程
【請求項２】
分散液中の前記（Ａ）酸化ジルコニウムナノ粒子と前記（Ｄ）分散剤の合計質量の割合が２０質量％以上である請求項１に記載の無機微粒子分散液の製造方法。
【請求項３】
メディアの平均粒径が、５０〜５００μｍである請求項１又は２に記載の無機微粒子分散液の製造方法。
【請求項４】
前記（Ｃ）分散媒の粘度が、２５℃において２００ｍＰａ・ｓ以下である請求項１〜４の何れか１項記載の無機微粒子分散液の製造方法。
【請求項５】
前記（Ｃ）分散媒が、有機溶剤、（メタ）アクリルモノマー、エポキシ系モノマー、及び（メタ）アクリレートオリゴマーからなる群から選ばれる１種以上の化合物である請求項１〜５の何れか１項記載の無機微粒子分散液の製造方法。
【請求項６】
前記（Ｂ）シランカップリング剤が、３−（メタ）アクリロイルオキシプロピルトリメトキシシラン、３−アクリロキシプロピルトリメトキシシラン、ビニルトリメトキシシラン、ビニルトリエトキシシラン、ｐ−スチリルトリメトキシシラン、又は３−メルカプトプロピルメチルジメトキシシランである請求項１〜６の何れか１項記載の無機微粒子分散液の製造方法。
【請求項７】
請求項１〜６の何れか１項記載の製造方法で得られる無機微粒子分散液を含む硬化性組成物を硬化させる、光学部材用硬化物の製造方法。
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
メディア式湿式分散機を用いた無機微粒子分散液の製造方法であって、下記（Ａ）〜（Ｄ）を必須の原料とし、下記工程１及び工程２を有する無機微粒子分散液の製造方法。
（Ａ）酸化ジルコニウムナノ粒子
（Ｂ）（メタ）アクリロイルオキシ基、グリシジル基、エポキシシクロヘキシル基の何れかを有するシランカップリング剤
（Ｃ）有機溶剤、（メタ）アクリルモノマー、エポキシ系モノマー、及び（メタ）アクリレートオリゴマーからなる群から選ばれる１種以上の化合物である分散媒
（Ｄ）リン酸、カルボン酸、硫酸、或いはスルホン酸、又はそれらの塩である酸基を有するアニオン系の分散剤
工程１:前記（Ａ）〜（Ｃ）成分を含有する反応原料をメディア式湿式分散機に投入して分散させる工程
工程２：工程１の後、前記（Ｄ）成分を含有する反応原料をメディア式湿式分散機に投入して分散させる工程
【請求項２】
分散液中の前記（Ａ）酸化ジルコニウムナノ粒子と前記（Ｄ）分散剤の合計質量の割合が２０質量％以上である請求項１に記載の無機微粒子分散液の製造方法。
【請求項３】
メディアの平均粒径が、５０〜５００μｍである請求項１又は２に記載の無機微粒子分散液の製造方法。
【請求項４】
前記（Ｃ）分散媒の粘度が、２５℃において２００ｍＰａ・ｓ以下である請求項１〜３の何れか１項記載の無機微粒子分散液の製造方法。
【請求項５】
前記（Ｂ）シランカップリング剤が、３−（メタ）アクリロイルオキシプロピルトリメトキシシラン、３−アクリロキシプロピルトリメトキシシラン、ビニルトリメトキシシラン、ビニルトリエトキシシラン、ｐ−スチリルトリメトキシシラン、又は３−メルカプトプロピルメチルジメトキシシランである請求項１〜４の何れか１項記載の無機微粒子分散液の製造方法。
【請求項６】
請求項１〜５の何れか１項記載の製造方法で得られる無機微粒子分散液を含む硬化性組成物を硬化させる、光学部材用硬化物の製造方法。
【国際調査報告】
2016093014.tif 000004
2016093014.tif 000005
2016093014.tif 000006
2016093014.tif 000007